(57)【要約】【課題】筆記板の材質に関わらず、筆記描線の初期消去性及び経時消去性に優れた筆記板用マーキングインキ組成物を提供する。【解決手段】着色剤として顔料と、分散剤兼膜形成剤としてポリビニルブチラール樹脂と、溶剤としてエチルアルコールを主成分とし、更に、添加剤として少なくともサリチル酸骨格を有する化合物を含有してなることを特徴とする筆記板用マーキングインキ組成物。  上記サリチル酸骨格を有する化合物としては、例えば、サリチル酸メチル、サリチル酸イソブチル、サリチル酸フェニル、サリチル酸イソアミルから選ばれる少なくとも１種が挙げられる。【選択図】なし【特許請求の範囲】
【請求項１】
着色剤として顔料と、分散剤兼膜形成剤としてポリビニルブチラール樹脂と、溶剤としてエチルアルコールを主成分とし、更に、添加剤として少なくともサリチル酸骨格を有する化合物を含有してなることを特徴とする筆記板用マーキングインキ組成物。
【請求項２】
サリチル酸骨格を有する化合物がサリチル酸メチル、サリチル酸イソブチル、サリチル酸フェニル、サリチル酸イソアミルから選ばれる少なくとも１種である請求項１に記載の筆記板用マーキングインキ組成物。
【発明の詳細な説明】
【技術分野】
【０００１】
本発明は、ホワイトボードなどの筆記板用に好適な筆記板用マーキングインキ組成物に関し、更に詳しくは、筆記板の材質に関わらず、描線の消去性に優れた筆記板用マーキングインキ組成物に関する。
【背景技術】
【０００２】
筆記用マーキングインキで筆記板に筆記された文字などは、イレーザーなどにより容易に拭き消すことが可能で、かつ完全に消去できなければならない。
従来、筆記板用マーキングインキは剥離剤として、リン酸エステル類、グリコール類、アニオン型界面活性剤などが添加されていた。
【０００３】
例えば、着色剤、樹脂、溶剤を主成分とするインキに添加剤として少なくとも、アルキルエーテルカルボン酸型アニオン界面活性剤、及びポリアルキレングリコールと高級脂肪酸とのジエステル誘導体の２種を添加することを特徴とする筆記板用マーキングインキ（例えば、特許文献１参照）や、顔料、樹脂、有機溶剤及び剥離剤からなるインキにおいて剥離剤として、（Ａ）ポリオキシアルキレンアルキルエーテルの硫酸エステル、ポリオキシアルキレンアルキルアリールエーテルの硫酸エステル及びポリオキシエチレンアルキルエーテルリン酸エステル又はこれらの塩から選ばれる一種又は二種以上、（Ｂ）脂肪族二塩基酸エステル、（Ｃ）脂肪族一塩基酸エステル、及び、（Ｄ）ポリアルキレングリコールエステル化合物を配合したことを特徴とする筆記板用消去性インキ組成物（例えば、特許文献２参照）が知られている。
【０００４】
しかしながら、このような筆記板用マーキングインキでは、筆記板の材質によっては容易かつ完全に拭き消すことが困難な場合が多く、文字などが筆記板に残るなどの課題を有しているものである。
【特許文献１】特公平５−８３１０７号公報（特許請求の範囲、実施例等）
【特許文献２】特開２００２−１２９０８６号公報（特許請求の範囲、実施例等）
【発明の開示】
【発明が解決しようとする課題】
【０００５】
本発明は、上記従来技術の課題等に鑑み、これを解消しようとするものであり、筆記板の材質に関わらず、筆記描線の初期消去性及び経時消去性に優れた筆記板用マーキングインキ組成物を提供することを目的とする。
【課題を解決するための手段】
【０００６】
本発明者は、上記従来の課題等に鑑み、鋭意研究を行った結果、着色剤として顔料と、分散剤兼膜形成剤としてポリビニルブチラール樹脂と、溶剤としてエタノールを主成分とし、更に、添加剤として特定の化合物を含有することにより、上記目的の筆記板用マーキングインキ組成物が得られることを見い出し、本発明を完成するに至ったのである。
【０００７】
すなわち、本発明は、次の（１）及び（２）に存する。
（１）  着色剤として顔料と、分散剤兼膜形成剤としてポリビニルブチラール樹脂と、溶剤としてエチルアルコールを主成分とし、更に、添加剤として少なくともサリチル酸骨格を有する化合物を含有してなることを特徴とする筆記板用マーキングインキ組成物。
（２）  サリチル酸骨格を有する化合物がサリチル酸メチル、サリチル酸イソブチル、サリチル酸フェニル、サリチル酸イソアミルから選ばれる少なくとも１種である上記（１）に記載の筆記板用マーキングインキ組成物。
【発明の効果】
【０００８】
本発明によれば、筆記板の材質に関わらず、筆記描線の初期消去性及び経時消去性に優れた筆記板用マーキングインキ組成物が提供される。
【発明を実施するための最良の形態】
【０００９】
以下に、本発明の実施形態を詳しく説明する。
本発明の筆記板用マーキングインキ組成物は、着色剤として顔料と、分散剤兼膜形成剤としてポリビニルブチラール樹脂と、溶剤としてエチルアルコールを主成分とし、更に、添加剤として少なくともサリチル酸骨格を有する化合物を含有してなることを特徴とするものである。
【００１０】
本発明に用いる着色剤としての顔料は、筆記板用に用いられるものであれば特に限定されるものではなく、例えば、カーボンブラック等の無機顔料や、アゾ系顔料、縮合ポリアゾ系顔料、フタロシアニン系顔料、金属錯塩顔料、チオインジゴ顔料、染料レーキ顔料、蛍光顔料等の有機顔料が挙げられ、更に、表面を樹脂コーティングで加工した加工顔料、例えば、マイクロリスＡタイプ各種、ＡＳブラック、ＡＳブルー、ＩＫレッド等も使用することができる。
用いることができるカーボンブラックとしては、例えば、チャンネルブラック、ファーネスブラック、アセチレンブラック、サーマルブラック等が挙げられる。舞台的には、市販品の＃１０００、ＭＡ１００、＃９９０、＃９８０、＃９７０、＃９６０、＃５２、ＭＣＦ８８（以上、三菱化学社製）、モナーク１０００、モナーク８００、モーグルＬ、リーガル４００Ｒ（以上、キャボット社製）、カラーブラックＦＷ２００、カラーブラックＦＷ１、スペシャルブラック５、プリンテックスＵ、スペシャルブラック２５、プリンテックス３０、プリンテックス３５、プリンテックス４５、プリンテックス７５、プリンテックス８５、スペシャルブラック１０（以上、デグサ社製）等が挙げられる。
【００１１】
これらの顔料は、夫々単独で又は２種以上混合して使用することが可能であり、その含有量は、インキ組成物全量に対して、好ましくは、１〜２０質量％（以下、単に「％」という）、更に好ましくは、２〜１５％が望ましい。また、上記顔料と共に、油溶性染料、スピリットソルブル染料等のソルベント染料、ロイコ染料などの染料を併用することもできる。
この顔料の含有量が１％未満であると、描線濃度が不十分となり、一方、２０％を超えると、筆記性が悪くなったり、消去性が悪くなったりし、好ましくない。
【００１２】
本発明に用いるエチルアルコールは溶剤の主成分として用いるものであり、また、エチルアルコール以外に用いることができる溶剤としては、例えば、ｎ−プロピルアルコ−ル、イソプロピルアルコ−ル、ｎ−ブチルアルコール、イソブチルアルコール、ｔ−ブチルアルコール、メチルアルコール、プロピレングリコールモノメチルエーテル等の沸点が１２０℃未満の低級アルコール（変性、無変性含む）を少なくとも１種（夫々単独で又は２種以上混合して）使用することができる。
なお、沸点が１２０℃を超えるアルコール、例えば、ｎ−ペンチルアルコール等は、描線の乾燥性が遅く（２０秒以上と）なり、好ましくない。
これらのエチルアルコールを主成分とする溶剤は、溶剤全量に対して、エチルアルコール量は５０〜１００％、好ましくは、８０〜９０％であり、溶剤の合計含有量は、インキ組成物全量に対して、好ましくは、６５〜９５％、更に好ましくは、７５〜８５％が望ましい。
この溶剤中にエチルアルコール量が５０％未満であると、描線の乾燥性が悪く消去性が低下するものであり、また、溶剤の合計含有量が、６５％未満となると、インク粘度が大きくなり、良好なインク流出が得られなくなり、一方、９５％を超えると、描線が薄くなり、好ましくない。
【００１３】
本発明に用いるポリビニルブチラール樹脂（ＰＶＢ樹脂）は、分散剤兼膜形成剤として機能するものであり、上記溶剤となるエチルアルコールを主成分とする溶剤に溶解するものであり、顔料の分散性向上、描線の塗膜形成のために用いるものである。
用いることができるＰＶＢ樹脂としては、好ましくは、平均重合度２００〜１０００のものが望ましく、例えば、デンカブチラール＃２０００−１、＃２０００−２、＃２０００−Ｄ、＃３０００−１、＃３０００−２、＃３０００−４、＃３０００−Ｋ、＃４０００−１、＃４０００−２、＃５０００−Ｓ（以上、電気化学工業社製）、エスレックＢＬ−１、ＢＬ−１Ｈ、ＢＬ−２、ＢＬ−３、ＢＬ−Ｓ、ＢＸ−Ｌ、ＢＭ−１、ＢＭ−２、ＢＭ−５、ＢＭ−Ｓ、ＢＨ−３、ＢＸ−１、ＢＸ−７（以上、積水化学工業社製）などが挙げられ、これらは単独で、又は２種以上を混合して使用することができる。
【００１４】
これらのＰＶＢ樹脂の含有量は、インキ組成物全量に対して、１〜１０％、好ましくは、２〜８％、更に好ましくは、３〜６％の範囲とすることが望ましい。
このＰＶＢ樹脂の含有量が１％未満であると、顔料の分散が不安定となり、逆に、１０％を越えると、インキ流出量の低下、レベリング性の低下、インキ全体の粘度が高くなり、好ましくない。
【００１５】
本発明で用いる少なくともサリチル酸骨格を有する化合物は、初期消去性及び経時消去性を更に向上させるための剥離剤として用いるものである。
用いることができる少なくともサリチル酸骨格〔Ｃ６Ｈ４（ＯＨ）ＣＯＯＨ〕を有する化合物としては、例えば、サリチル酸メチル、サリチル酸イソブチル、サリチル酸フェニル、サリチル酸イソアミルなどのサリチル酸誘導体〔Ｃ６Ｈ４（ＯＨ）ＣＯＯＲ〕から選ばれる少なくとも１種が挙げられる。
【００１６】
本発明に用いる少なくともサリチル酸骨格を有する化合物の含有量は、インキ組成物全量に対して、１〜６％、好ましくは、２〜５％、更に好ましくは、２．５〜４％とすることが望ましい。
この少なくともサリチル酸骨格を有する化合物の含有量が１％未満であると、筆記板の材質などにより初期消去性や経時消去性が不十分となり、逆に、６％を越えると、描線がやわらかくなりすぎて、消去時に筆記板を汚染することとなり、好ましくない。
【００１７】
本発明に用いる筆記板用油性インキ組成物には、上記各成分の他、筆記描線の剥離性を更に向上させる点から、高級アルコールと高級カルボン酸とからなる高級脂肪酸エステルを更に含有することができ、また、描線の白化を抑制するという点から、高級アルコールと二塩基酸との高級脂肪酸ジエステルを更に含有することができる。
【００１８】
用いることができる高級脂肪酸エステルとしては、例えば、オクタン酸セチル、オクタン酸イソセチル、オクタン酸ステアリル、オクタン酸イソステアリル、ネオデカン酸イソオクチルドデシル、ラウリル酸イソステアリル、イソオクタン酸セチル、ミリスチン酸イソセチル、ミリスチン酸プロピル、ミリスチン酸イソセチル、パルミチン酸ブチル、パルミチン酸イソセチル、ステアリン酸ブチル、イソステアリン酸ブチル、ステアリン酸イソオクチル、ビス（２−エチルへキシル）セバケート、ビス（２−エチルへキシル）アジペート等が挙げられ、これらは単独で又は２種以上混合して使用することができる。
好ましくは、剥離性を更に向上させる点から、イソオクタン酸セチル、ビス（２−エチルへキシル）セバケート、ミリスチン酸イソセチルが望ましい。
これらの高級エステルの含有量は、インキ組成物全量に対して、１〜２０％、好ましくは、３〜１６％、更に好ましくは、４〜１４％とすることが望ましい。
【００１９】
また、用いることができる高級脂肪酸ジエステルとしては、例えば、ドデカン二酸ジオクチル、アジピン酸ジプロピル、アジピン酸ジオクチル、セバシン酸ジオクチル、アゼライン酸ジオクチル、セバシン酸ジエチル、セバシン酸ジイソプロピル、ジイソデシルアジペート、ジブチルセバケート、ジエチルサクシネート等が挙げられ、これらは単独で又は２種以上混合して使用することができる。
好ましくは、消去性、特に長期間保存された描線の経時消去性の点から、アジピン酸ジオクチル、セバシン酸ジオクチルの使用が望ましい。
これらの高級脂肪酸ジエステルの含有量は、インキ組成物全量に対して、好ましくは、１〜８％、更に好ましくは、２〜５％とすることが望ましい。
【００２０】
更に、本発明に用いる筆記板用油性インキ組成物には、上記各成分の他、本発明の効果を損なわない範囲で、例えば、可塑剤、無機塩類、乾燥防止剤、界面活性剤などを適宜必要に応じて含有することができる。
本発明に用いる筆記板用マーキングインキ組成物の調製法としては、例えば、混合分散機等に、上記顔料と、上記エチルアルコールを主成分とする溶剤と、ポリビニルブチラール樹脂と、少なくともサリチル酸骨格を有する化合物などとを入れ、混合分散することにより、または、顔料と、ポリビニルブチラール樹脂と、上記エチルアルコールを主成分とする溶剤の一部とを混合機等にて分散を行い、顔料分散液を調整後、この顔料分散液に、残部となる溶剤と、少なくともサリチル酸骨格を有する化合物を混合することなどにより、調製することができる。
【００２１】
このように構成される本発明の筆記板用マーキングインキ組成物では、着色剤として顔料と、分散剤兼膜形成剤としてポリビニルブチラール樹脂と、溶剤としてエチルアルコールを主成分とし、更に、添加剤として少なくともサリチル酸骨格を有する化合物を含有することにより、鮮明な描線を与えると共に、筆記板の材質に関わらず、初期の消去性及び経時後であっても優れた経時消去性を発揮でき、ホワイトボード、樹脂板、金属板、ホーロー板、ガラス板などの非浸透性である筆記板用に好適な筆記板用マーキングインキ組成物が得られることとなる。
【実施例】
【００２２】
次に、実施例及び比較例により本発明を更に詳細に説明するが、本発明は下記実施例等に限定されるものではない。
【００２３】
〔実施例１〜３及び比較例１〜３〕
＜実施例１＞
下記配合組成で筆記板用マーキングインキ組成物を調製した。
顔料：プリンテックス４５（カーボンブラック  デグサ社製）              ５部
樹脂：ポリビニルブチラール（積水化学社製  エスレックＢＬ−１）        ３部
化合物：サリチル酸イソブチル                                      ２．５部
添加剤：イソオクタン酸セチル                                      ４．５部
溶剤：エチルアルコール                                              ７５部
溶剤：イソプロピルアルコール                                        １０部
【００２４】
＜比較例１＞
下記配合組成で筆記板用マーキングインキ組成物を調製した。
顔料：プリンテックス４５（カーボンブラック  デグサ社製）              ５部
樹脂：ポリビニルブチラール（積水化学社製  エスレックＢＬ−１）        ３部
添加剤：イソオクタン酸セチル                                      ４．５部
溶剤：エチルアルコール                                          ７７．５部
溶剤：イソプロピルアルコール                                        １０部
【００２５】
＜実施例２＞
下記配合組成で筆記板用マーキングインキ組成物を調製した。
顔料：プリンテックス３０（カーボンブラック  デグサ社製）              ５部
樹脂：ポリビニルブチラール（積水化学社製  エスレックＢＬ−１）        ３部
添加剤：サリチル酸フェニル                                        ２．５部
添加剤：イソオクタン酸セチル                                      ４．５部
添加剤：アジピン酸ジオクチル                                      ４．５部
溶剤：エチルアルコール                                          ７０．５部
溶剤：イソプロピルアルコール                                        １０部
【００２６】
＜比較例２＞
下記配合組成で筆記板用マーキングインキ組成物を調製した。
顔料：プリンテックス３０（カーボンブラック  デグサ社製）              ５部
樹脂：ポリビニルブチラール（積水化学社製  エスレックＢＬ−１）        ３部
添加剤：イソオクタン酸セチル                                      ４．５部
添加剤：アジピン酸ジオクチル                                      ４．５部
溶剤：エチルアルコール                                              ７３部
溶剤：イソプロピルアルコール                                        １０部
【００２７】
＜実施例３＞
下記配合組成で筆記板用マーキングインキ組成物を調製した。
顔料：プリンテックス７５（カーボンブラック  デグサ社製）              ６部
樹脂：ポリビニルブチラール（積水化学社製  エスレックＢＬ−１）        ３部
添加剤：サリチル酸メチル                                          ２．５部
添加剤：イソオクタン酸セチル                                      ４．５部
添加剤：セバシン酸ジオクチル                                      ４．５部
溶剤：エタノール                                                ６９．５部
溶剤：イソプロピルアルコール                                        １０部
【００２８】
＜比較例３＞
下記配合組成で筆記板用マーキングインキ組成物を調製した。
顔料：プリンテックス７５（カーボンブラック  デグサ社製）              ６部
樹脂：ポリビニルブチラール（積水化学社製  エスレックＢＬ−１）        ３部
添加剤：イソオクタン酸セチル                                      ２．５部
添加剤：アジピン酸ジオクチル                                      ４．５部
溶剤：エタノール                                                    ７４部
溶剤：イソプロピルアルコール                                        １０部
【００２９】
上記実施例１〜３及び比較例１〜３で得られた筆記板用マーキングインキ組成物ついて、２種類の異なる筆記板（Ａ板：ホーロー製，Ｂ板：メラミン製、大きさ：共に９００×６００×１５ｍｍ）を用いて下記評価方法により初期消去性、経時消去性の評価試験を行った。
これらの評価結果を下記表１に示す。
【００３０】
（評価試験方法）
初期消去性：温度２５℃、湿度６５％の環境下にて、試験するインキを充填した筆記板用マーキングペン（三菱鉛筆社製：ＰＷＢ−７Ｍ：線幅４ｍｍ）により、筆記板（Ａ板、Ｂ板）に、ら線を描き、１分後にこれをイレーザー（三菱鉛筆社製：ＥＲ−１００：乾布製）によって消去し、消去性能を下記の評価基準（４段階）で評価した。
評価基準：
◎：特に良好
○：良好
△：多少劣る
×：劣る
経時消去性：温度２５℃、湿度６５％の環境下にて、２週間放置後の描線を上記と同様にして消去し、消去性能の評価を行った。
【００３１】
【表１】
2010144064.tif 000002
【００３２】
上記表１の結果から明らかなように、本発明範囲となる実施例１〜３は、本発明の範囲外となる比較例１〜３に較べて、筆記板（Ａ板、Ｂ板）の材質に関わらず、筆記描線の初期消去性及び経時消去性に優れた筆記板用マーキングインキ組成物が得られることが判った。